СПОСОБ ПОЛУЧЕНИЯ ВУЛКАНИЗУЕМЫХ ПЕРОКСИДАМИ ГАЛОГЕНБУТИЛЬНЫХ ИОНОМЕРОВ С ВЫСОКИМ СОДЕРЖАНИЕМ МУЛЬТИОЛЕФИНА

1. Способ получения галогенбутильного иономера с высоким содержанием мультиолефина, предусматривающий:
3
(а) полимеризацию смеси мономеров, содержащей, по меньшей мере, один изоолефиновый мономер, по меньшей мере, один мультиолефиновый мономер и при необходимости дополнительные сополимеризуемые мономеры, в присутствии АlСl и источника протонов и/или катионогена, способного инициировать процесс полимеризации, и, по меньшей мере, одного мультиолефинового сшивающего агента, для получения бутильного полимера с высоким содержанием мультиолефина, затем
(б) галогенирование бутильного полимера с высоким содержанием мультиолефина и
(в) взаимодействие галогенбутильного полимера с высоким содержанием мультиолефина по меньшей мере с одним нуклеофилом на основе азота и/или фосфора.
2. Способ по п.1, в котором нуклеофил имеет общую формулу:
где А представляет собой азот или фосфор,
1
2
3
1
18
4
8
R, R и R выбраны из группы, состоящей из линейных или разветвленных C-C алкильных заместителей, арильного заместителя, который представляет собой моноциклический или составленный из конденсированных C-C колец, и/или гетероатома, выбранного, например, из В, N, О, Si, Р и S.
3. Способ по п.1, в котором смесь мономеров содержит от 80% до 95 мас.%, по меньшей мере, одного изоолефинового мономера и в интервале от 4,0% до 20 мас.%, по меньшей мере, одного мультиолефинового мономера и/или β-пинена и в интервале от 0,01% до 1 мас.%, по меньшей мере, одного мультиолефинового сшивающего агента.
4. Способ по п.3, в котором смесь мономеров содержит в интервале от 83% до 94 мас.%, по меньшей мере, одного изоолефинового мономера и в интервале от 5,0% до 17 мас.% мультиолефинового мономера или β-пинена и в интервале от 0,01% до 1 мас.%, по меньшей мере, одного мультиолефинового сшивающего агента.
5. Способ по п.3, в котором смесь мономеров содержит в интервале от 85% до 93 мас.%, по меньшей мере, одного изоолефинового мономера и в интервале от 6,0% до 15 мас.%, по меньшей мере, одного мультиолефинового мономера, включая β-пинен, и в интервале от 0,01% до 1 мас.%, по меньшей мере, одного мультиолефинового сшивающего агента.
6. Способ по п.1, в котором изоолефин выбран из группы, состоящей из изобутилена, 2-метил-1-бутена, 3-метил-1-бутена, 2-метил-2-бутена, 4-метил-1-пентена и их смесей.
7. Способ по п.1, в котором мультиолефин выбран из группы, состоящей из изопрена, бутадиена, 2-метилбутадиена, 2,4-диметилбутадиена, пиперилена, 3-метил-1,3-пентадиена, 2,4-гексадиена, 2-неопентилбутадиена, 2-метил-1,5-гексадиена, 2,5-диметил-2,4-гексадиена, 2-метил-1,4-пентадиена, 2-метил-1,6-гептадиена, циклопентадиена, метилциклопентадиена, циклогексадиена, 1-винилциклогексадиена и их смесей.
1
20
8. Способ по п.1, где сшивающий агент выбран из группы, состоящей из норборнадиена, 2-изопропенилнорборнена, 2-винилнорборнена, 1,3,5-гексатриена, 2-фенил-1,3-бутадиена, дивинилбензола, диизопропенилбензола, дивинилтолуола, дивинилксилола и их C-С алкилзамещенных производных.
9. Способ по п.1, где бутильный полимер с высоким содержанием мультиолефина галогенирован бромом или хлором.
10. Способ по п.1, где нуклеофил выбран из группы, состоящей из триметиламина, триэтиламина, триизопропиламина, три-н-бутиламина, триметилфосфина, триэтилфосфина, триизопропилфосфина, три-н-бутилфосфина, трифенилфосфина и их смесей.
11. Способ по п.1, где бутильный иономер с высоким содержанием мультиолефина содержит от около 2 до 10 мольных % мультиолефина.
12. Способ по п.1, где бутильный иономер с высоким содержанием мультиолефина содержит от около 4 до 7,5 мольных % мультиолефина.
13. Галогенбутильный иономер с высоким содержанием мультиолефина, полученный согласно способу п.1.
14. Галогенбутильный иономер с высоким содержанием мультиолефина по п.13, где иономер содержит от 2 до 10 мольных % мультиолефина.
15. Галогенбутильный иономер с высоким содержанием мультиолефина по п.14, где иономер содержит от около 4 до 7,5 мольных % мультиолефина.
16. Галогенбутильный иономер с высоким содержанием мультиолефина по п.15, где мультиолефин выбран из группы, состоящей из изопрена, бутадиена, 2-метилбутадиена, 2,4-диметилбутадиена, пиперилена, 3-метил-1,3-пентадиена, 2,4-гексадиена, 2-неопентилбутадиена, 2-метил-1,5-гексадиена, 2,5-диметил-2,4-гексадиена, 2-метил-1,4-пентадиена, 2-метил-1,6-гептадиена, циклопентадиена, метилциклопентадиена, циклогексадиена, 1-винилциклогексадиена и их смесей.
17. Галогенбутильный иономер с высоким содержанием мультиолефина по п.15, где мультиолефин представляет собой изопрен.